ГРАНУЛИРОВАННАЯ КОМПОЗИЦИЯ ДЛЯ КОНТРОЛЯ ПЕНООБРАЗОВАНИЯ

1. Гранулированная композиция для контроля пенообразования, содержащая
(A) агент для контроля пенообразования, содержащий
(i) жидкий полидиорганосилоксан, содержащий звенья формулы
где каждую группу R, которая может быть одинаковой или различной, выбирают из алкильной группы, имеющей от 1 до 36 атомов углерода, или арильной группы, либо аралкильной группы, имеющей до 36 атомов углерода, причем среднее количество атомов углерода в группах R составляет по меньшей мере 1,3;
(ii) гидрофобный наполнитель, диспергированный в жидком полидиорганосилоксане; и
(iii) необязательно кремнийорганическую смолу;
(B) органическую добавку с температурой плавления от 45°C до 100°C, содержащую сложный эфир полиола, представляющий собой полиол, полностью или частично этерифицированный карбоксилатными группами, каждая из которых имеет от 7 до 36 атомов углерода, способную смешиваться с жидким полидиорганосилоксаном (A)(i);
(C) водорастворимый порошковый неорганический носитель; и
(D) полимер, имеющий полный катионный заряд с плотностью полного заряда от приблизительно 0,05 до приблизительно 12 мэкв/г и молекулярную массу от приблизительно 80000 до приблизительно 4000000, причем указанный полимер, имеющий полный катионный заряд, имеет катионность, в настоящем документе определяемую как более 50 дальтон мэкв/г.
2. Гранулированная композиция для контроля пенообразования по п.1, в которой жидкий полисилоксан (A)(i) представляет собой полисилоксан, содержащий по меньшей мере 10% диорганосилоксановых звеньев формулы
и до 90 % диорганосилоксановых звеньев формулы
где X обозначает двухвалентную алифатическую органическую группу, связанную с кремнием через атом углерода; Ph обозначает ароматическую группу; Y обозначает алкильную группу, имеющую от 1 до 4 атомов углерода; и Y' обозначает группу алифатических углеводородов, имеющую от 1 до 24 атомов углеродов.
3. Гранулированная композиция для контроля пенообразования по п.1, в которой жидкий полисилоксан (A)(i) представляет собой полисилоксан, содержащий, 50-100% диорганосилоксановых звеньев формулы
и необязательно до 50% диорганосилоксановых звеньев формулы
где Y обозначает алкильную группу, имеющую от 1 до 4 атомов углерода, а Z обозначает алкильную группу, имеющую от 6 до 18 атомов углерода.
4. Гранулированная композиция для контроля пенообразования по любому из пп.1-3, в которой смесь органической добавки (B) и жидкого полидиорганосилоксана (A)(i) имеет температуру плавления от 45°C до 100°C.
5. Гранулированная композиция для контроля пенообразования по любому из пп.1-3, в которой сложный эфир полиола представляет собой триэфир глицерина, по существу полностью этерифицированный карбоксилатными группами, каждая из которых имеет от 14 до 22 атомов углерода.
6. Гранулированная композиция для контроля пенообразования по любому из пп.1-3, в которой сложный эфир полиола представляет собой монокарбоксилат или поликарбоксилат, в котором каждая из карбоксилатных групп имеет от 18 до 22 атомов углерода.
7. Гранулированная композиция для контроля пенообразования по любому из пп.1-3, в которой порошковый носитель выбирают из сульфата натрия, карбоната натрия и бикарбоната натрия.
8. Гранулированная композиция для контроля пенообразования по любому из пп.1-3, в которой полимер, имеющий полный катионный заряд, имеет средневесовую молекулярную массу в диапазоне от 200000 до 4000000.
9. Гранулированная композиция для контроля пенообразования по любому из пп.1-3, в которой полимер, имеющий полный катионный заряд, представляет собой катионный полисахарид.
10. Гранулированная композиция для контроля пенообразования по любому из пп.1-3, в которой полимер, имеющий полный катионный заряд, представляет собой синтетический дополнительный полимер с общей структурой
1
2
3
3
+
3
-
4
3
3
+
3
-
3
+
3
-
3
+
3
-
3
+
3
-
3
+
3
-
4
3
3
+
3
-
3
+
3
-
3
+
3
-
3
+
3
-
1
12
a
a
a
1
24
1
12
a
1
30
3
2
3
2
2
n
2
2
n
3
2
2
n
2
2
n
3
2
n
2
2
n
3
2
n
2
2
n
3
2
n
2
2
n
3
3
1
24
2
8
4
1
24
2
5
m
5
1
6
2
n
3
2
2
n
2
2
n
3
2
n
2
2
n
3
2
n
2
2
n
3
2
n
2
2
n
3
где каждый R по отдельности представляет собой водород, алкил C-C, замещенный или незамещенный фенил, замещенный или незамещенный бензил, -OR или -C(O)OR, где R выбирают из водорода и алкила С-C и их смесей; каждый R по отдельности представляет собой водород, гидроксил, галоген, алкил C-C, -OR, замещенный или незамещенный фенил, замещенный или незамещенный бензил, карбоциклил или гетероциклил; и каждый Z по отдельности представляет собой водород, галоген; линейный или разветвленный алкил C-C, нитрил, N(R)-C(O)N(R); -NHCHO (формамид); -OR, -O(CH)N(R), -O(CH)N(R)X, -C(O)OR; -C(O)N-(R), -C(O)O(CH)N(R), -C(O)O(CH)N(R)X, -OCO(CH)N(R), -OCO(CH)N(R)X, -C(O)NH-(CH)N(R), -C(O)NH(CH)N(R)X, -(CH)N(R), -(CH)N(R)X или неароматический азотный гетероцикл, содержащий ион четвертичного аммония, гетероцикл, содержащий N-оксидный фрагмент, ароматический азотсодержащий гетероцикл, причем один или более атомов азота являются кватернизованными; ароматический азотсодержащий гетероцикл, причем по меньшей мере один азот представляет собой N-оксид; каждый R по отдельности представляет собой водород, алкил C-C, гидроксиалкил C-C, бензил или замещенный бензил; каждый R по отдельности представляет собой водород или алкил C-C, или -(CH-CHR-O)-R, где R по отдельности представляет собой водород или алкил C-C; X представляет собой водорастворимый анион; и n составляет от 1 до 6; при условии, что по меньшей мере одну группу Z на молекулу выбирают из -O(CH)N(R)X, -C(O)OR; -C(O)N-(R), -C(O)O(CH)N(R), -C(O)O(CH)N(R)X, -OCO(CH)N(R), -OCO(CH)N(R)X, -C(O)NH-(CH)N(R), -C(O)NH(CH)N(R)X, -(CH)N(R), -(CH)N(R)X или неароматического азотного гетероцикла, содержащего ион четвертичного аммония, гетероцикла, содержащего N-оксидный фрагмент, ароматического азотсодержащего гетероцикла, в котором один или более атомов азота являются кватернизованными; ароматического азотсодержащего гетероцикла, в котором по меньшей мере один азот представляет собой N-оксид.
11. Гранулированная композиция для контроля пенообразования по любому из пп.1-3, причем агент для контроля пенообразования содержит кремнийорганическую смолу (A)(iii), представляющую собой силоксановую смолу, содержащую одновалентные тригидроуглеродсилокси (M) группы формулы R''3SiO1/2 и тетрафункциональные (Q) группы SiO4/2, где R'' обозначает алкильную группу, а соотношение количества групп M и групп Q находится в диапазоне от 0,4:1 до 1,1:1.
12. Применение гранулированной композиции для контроля пенообразования, содержащей
(A) агент для контроля пенообразования, содержащий
(i) жидкий полидиорганосилоксан, содержащий звенья формулы
где каждую группу R, которая может быть одинаковой или различной, выбирают из алкильной группы, имеющей от 1 до 36 атомов углерода, или арильной группы, либо аралкильной группы, имеющей до 36 атомов углерода, причем среднее количество атомов углерода в группах R составляет по меньшей мере 1,3;
(ii) гидрофобный наполнитель, диспергированный в жидком полидиорганосилоксане; и
(iii) необязательно кремнийорганическую смолу;
(B) органическую добавку с температурой плавления от 45°C до 100°C, содержащую сложный эфир полиола, представляющий собой полиол, полностью или частично этерифицированный карбоксилатными группами, каждая из которых имеет от 7 до 36 атомов углерода;
(C) водорастворимый порошковый неорганический носитель; и
(D) полимер, имеющий полный катионный заряд с плотностью полного заряда от приблизительно 0,05 до приблизительно 12 мэкв/г и молекулярной массой от приблизительно 80 000 до приблизительно 4000000, причем указанный полимер, имеющий полный катионный заряд, имеет катионность, в настоящем документе определяемую как от приблизительно 50 до приблизительно 1500;
для уменьшения пенообразования во время этапа полоскания при введении гранулированной композиции для контроля пенообразования в состав стирального порошка.
13. Способ производства гранулированной композиции для контроля пенообразования, содержащий этапы, на которых:
смешивают
(A) агент для контроля пенообразования, содержащий
(i) жидкий полидиорганосилоксан, содержащий звенья формулы
где каждую группу R, которая может быть одинаковой или различной, выбирают из алкильной группы, имеющей от 1 до 36 атомов углерода, или арильной группы, либо аралкильной группы, имеющей до 36 атомов углерода, причем среднее количество атомов углерода в группах R составляет по меньшей мере 1,3;
(ii) гидрофобный наполнитель, диспергированный в жидком полидиорганосилоксане; и
(iii) необязательно кремнийорганическую смолу; и
(B) органическую добавку с температурой плавления от 45°C до 100°C, содержащую сложный эфир полиола, представляющий собой полиол, полностью или частично этерифицированный карбоксилатными группами, каждая из которых имеет от 7 до 36 атомов углерода; и
наносят смесь (A) и (B) на водорастворимый порошковый неорганический носитель, причем смесь (A) и (B) до нанесения на водорастворимый порошковый неорганический носитель представляет собой безводную жидкость; и
наносят (D) полимер, имеющий полный катионный заряд с плотностью полного заряда от приблизительно 0,05 до приблизительно 12 мэкв/г и молекулярной массой от приблизительно 80000 до приблизительно 4000000, причем указанный полимер, имеющий полный катионный заряд, имеет катионность, в настоящем документе определяемую как от приблизительно 50 до приблизительно 1500, на водорастворимый порошковый неорганический носитель вместе или последовательно со смесью (A) и (B).
14. Способ по п.13, в котором полимер (D), имеющий полный катионный заряд, наносят на порошковый носитель вместе со смесью (A) и (B), причем полимер (D), имеющий полный катионный заряд, смешивают с агентом для контроля пенообразования (A) и органической добавкой (B) перед нанесением на порошковый носитель.
15. Способ по п.13, в котором полимер (D), имеющий полный катионный заряд, наносят на порошковый носитель вместе со смесью (A) и (B), причем полимер (D), имеющий полный катионный заряд, наносят на порошковый носитель одновременно с нанесением смеси (A) и (B).